(57)【特許請求の範囲】
【請求項１】
透光性の隔壁内部に可視光吸収材料を含む薄灰色隔壁であり、前記可視光吸収材料が金属酸化物を主成分とする顔料を０．０１〜０．２重量％含む焼結ガラス材料より形成され、可視光吸収距離を４０〜１２００μｍとすることを特徴とする表示装置用隔壁構造。
【請求項２】
透光性の隔壁内部に可視光吸収材料を含む薄灰色隔壁であり、前記可視光吸収材料が平均粒径Ｘμｍの金属微粒子を０．０２Ｘ〜０．４Ｘ重量％含む焼結ガラス材料より形成され、Ｘ≧１．５であり、可視光吸収距離を４０〜１２００μｍとすることを特徴とする表示装置用隔壁構造。
【請求項３】
前記金属微粒子が、磁性を有する請求項２に記載の表示装置用隔壁構造。
【請求項４】
透光性の隔壁内部に可視光吸収材料を含む薄灰色隔壁であり、前記可視光吸収材料が金属酸化物を主成分とする顔料を０．０１〜０．２重量％含む焼結ガラス材料より形成され、可視光吸収距離を４０〜１２００μｍとする表示装置用隔壁構造の製造方法であって、
基板上に形成された透光性の隔壁材料層をその中の前記可視光吸収材料と同じ材料を含む研削材を用いて研削することで隔壁を形成する工程と、
研削時に生じる研削くずから前記可視光吸収材料を所定量分離し、その分離後の切削くずを隔壁形成用材料に再利用する工程とを含む表示装置用隔壁構造の製造方法。
【請求項５】
透光性の隔壁内部に可視光吸収材料を含む薄灰色隔壁であり、前記可視光吸収材料が平均粒径Ｘμｍの金属微粒子を０．０２Ｘ〜０．４Ｘ重量％含む焼結ガラス材料より形成され、Ｘ≧１．５であり、可視光吸収距離を４０〜１２００μｍとする表示装置用隔壁構造の製造方法であって、
基板上に形成された透光性の隔壁材料層をその中の前記可視光吸収材料と同じ材料を含む研削材を用いて研削することで隔壁を形成する工程と、
研削時に生じる研削くずから前記可視光吸収材料を所定量分離し、その分離後の切削くずを隔壁形成用材料に再利用する工程とを含む表示装置用隔壁構造の製造方法。
【請求項６】
前記可視光吸収材料が、磁力を利用して前記研削くずから取り出される請求項４又は５に記載の表示装置用隔壁構造の製造方法。
【発明の詳細な説明】
【０００１】
【発明の属する技術分野】
本発明は、表示装置用隔壁構造及びその製造方法に関する。更に詳しくは、本発明は、輝度及びコントラストが高く、作製が容易な表示装置用隔壁構造及びその製造方法に関する。
【０００２】
【従来の技術】
表示装置として、さまざまな装置が報告されているが、中でも大画面の表示装置としてプラズマディスプレイパネル（ＰＤＰ）が研究されている。ＰＤＰのような表示装置では、輝度やコントラストを向上させることが望まれている。
輝度やコントラストを向上させる手段として、ＰＤＰの放電空間を仕切る（区画する）材料に着目した技術が種々報告されている。
例えば、特開昭７−８５７９７号公報では、透光性材料からなる隔壁が記載され、特開２０００−１１３８２５号公報では、ＲＧＢの発光単位内の隔壁を透明又は白色にし、発光単位間の隔壁を黒色にすることが記載されている。これら隔壁により、見かけ上の開口率が向上したり、視野角が向上したり、ハレーションが少なくなったりする結果、コントラストと輝度を向上させることができるとされている。
【０００３】
更に、特開平８−１６７３８０号公報では、下層が白色、上層が黒色の隔壁が記載され、特開平８−３２９８４３号公報では、第１の隔壁及びそれに直交する第２の隔壁と、第１の隔壁に平行な第３の隔壁とからなり、第１の隔壁及び第２の隔壁が光吸収隔壁であり、第３の隔壁が光反射隔壁であることが記載されている。このような構成によりコントラストと輝度を向上させることができるとされている。
【０００４】
【発明が解決しようとする課題】
しかしながら、上記公報に記載の改善でも十分でなく、更なるコントラストと輝度の向上が望まれていた。
【０００５】
【課題を解決するための手段】
本発明の発明者等は、検討の結果、隔壁の材料を最適化することにより、更なるコントラストと輝度の向上が可能であることを見い出し、本発明に至った。
かくして本発明によれば、透光性の隔壁内部に可視光吸収材料を含む薄灰色隔壁であり、前記可視光吸収材料が金属酸化物を主成分とする顔料を０．０１〜０．２重量％含む焼結ガラス材料より形成され、可視光吸収距離を４０〜１２００μｍとすることを特徴とする表示装置用隔壁構造が提供される。
【０００６】
更に、本発明によれば、透光性の隔壁内部に可視光吸収材料を含む薄灰色隔壁であり、前記可視光吸収材料が平均粒径Ｘμｍの金属微粒子を０．０２Ｘ〜０．４Ｘ重量％含む焼結ガラス材料より形成され、Ｘ≧１．５であり、可視光吸収距離を４０〜１２００μｍとすることを特徴とする表示装置用隔壁構造が提供される。
また、本発明によれば、透光性の隔壁内部に可視光吸収材料を含む薄灰色隔壁であり、前記可視光吸収材料が金属酸化物を主成分とする顔料を０．０１〜０．２重量％含む焼結ガラス材料より形成され、可視光吸収距離を４０〜１２００μｍとする表示装置用隔壁構造の製造方法であって、
基板上に形成された透光性の隔壁材料層をその中の前記可視光吸収材料と同じ材料を含む研削材を用いて研削することで隔壁を形成する工程と、
研削時に生じる研削くずから前記可視光吸収材料を所定量分離し、その分離後の切削くずを隔壁形成用材料に再利用する工程とを含む表示装置用隔壁構造の製造方法が提供される。
更に、本発明によれば、透光性の隔壁内部に可視光吸収材料を含む薄灰色隔壁であり、前記可視光吸収材料が平均粒径Ｘμｍの金属微粒子を０．０２Ｘ〜０．４Ｘ重量％含む焼結ガラス材料より形成され、Ｘ≧１．５であり、可視光吸収距離を４０〜１２００μｍとする表示装置用隔壁構造の製造方法であって、
基板上に形成された透光性の隔壁材料層をその中の前記可視光吸収材料と同じ材料を含む研削材を用いて研削することで隔壁を形成する工程と、
研削時に生じる研削くずから前記可視光吸収材料を所定量分離し、その分離後の切削くずを隔壁形成用材料に再利用する工程とを含む表示装置用隔壁構造の製造方法が提供される。
【０００７】
【発明の実施の形態】
まず、本発明の原理を図１（Ａ）及び（Ｂ）を用いて説明する。図１（Ａ）は、蛍光体層からの発光が隔壁内を進む様子を説明するための図であり、図１（Ｂ）は、外光が隔壁内を進む様子を説明するための図である。図１（Ａ）では、蛍光体層の裏面から出て、隔壁内部で散乱された光は、短いパスを通る成分のみ吸収の影響を回避して隔壁上部からでてくることが示されている。この成分が輝度の向上に寄与する。図１（Ｂ）では、隔壁に入射する外光は、隔壁内部での散乱が少ないほど、長いパスを通り、隔壁に吸収されることとなり、隔壁内での拡散による反射を減らすことができることが示されている。反射を減らすことでコントラストを向上させることができる。
【０００８】
図１（Ａ）と（Ｂ）とから、外光が隔壁内で散乱を受けて再び隔壁外へでるための経路は、蛍光体層からの発光が隔壁外へ出るための経路より、少なくとも折り返し分だけ距離が長い。ここで、可視光の吸収は、光の移動距離に対して指数関数的に増加する。従って、隔壁内で適当な可視光吸収があれば、蛍光体層からの光の減衰が小さい状態で、外光の反射を十分減衰することができる。しかし、可視光吸収が大きくなれば、蛍光体層からの発光の減衰が大きくなり、コントラストが低下するので、適正な範囲で可視光が吸収される必要がある。
【０００９】
本発明では、そのような適正な範囲を以下のように規定している。
（１）隔壁が４０〜１２００μｍの可視光吸収距離となるように可視光吸収材料を含む。
（２）隔壁が、可視光吸収材料を含み、かつ可視光吸収材料を含まない隔壁より大きい（輝度）2／（拡散反射率）を有する。
（３）隔壁が焼結ガラス材料からなり、焼結ガラス材料が金属酸化物を主成分とする顔料を０．０１〜０．３重量％含む。
（４）隔壁が焼結ガラス材料からなり、焼結ガラス材料が平均粒径３μｍ以下の金属微粒子を０．０３〜１重量％含む。
（５）隔壁が焼結ガラス材料からなり、焼結ガラス材料が平均粒径Ｘμｍの金属微粒子を０．０２Ｘ〜０．７Ｘ重量％含む。
【００１０】
まず、（１）の規定において、可視光吸収距離とは、可視光吸収距離をＬ（μｍ）とすると、可視光が走行距離Ｔ（μｍ）に対して、ｅｘｐ（−Ｔ／Ｌ）倍に減少する。すなわち、１−ｅｘｐ（−Ｔ／Ｌ）だけ吸収されるＬを意味する。可視光吸収距離が４０μｍより小さい場合、材料の一様性が安定しないので好ましくなく、１２００μｍより大きい場合、隔壁の輝度向上効果が失われるので好ましくない。より好ましい可視光吸収距離は、１２０〜４００μｍである。
【００１１】
可視光吸収材料は、上記可視光吸収距離を実現しうる性質を有しさえすれば特に限定されない。例えば、金属酸化物を主成分とする顔料、金属微粒子等が挙げられる。より具体的には、顔料としては、ＣｕＯ、Ｃｒ2Ｏ3、Ｆｅ2Ｏ3等が挙げられ、金属微粒子としては、ステンレス粉、ニッケル粉、鉄粉等が挙げられる。これら可視光吸収材料は、上記可視光吸収距離を実現しうる量で隔壁形成材料に添加される。その量は、使用する可視吸収材料及び隔壁形成材料の種類に応じて適宜設定される。
【００１２】
なお、隔壁形成材料は、特に限定されず公知の材料をいずれも使用することができる。例えば、一酸化鉛、三酸化二ホウ素、二酸化ケイ素、酸化カルシウム、アルミナ、チタニア、ジルコニア等を含む材料が挙げられる。
更に、可視光吸収材料は、上記材料に限定されず、上記可視光吸収距離を有しさえすれば、例えば、プラスチック等からなる隔壁の表面を透明な保護膜で被覆したものも含まれる。
隔壁が、上記可視光吸収材料を含まないとき、５０％以下の可視光の拡散透過率を有することが好ましい。５０％以下の拡散透過率を有する、すなわち５０％以上の散乱率を有することで、輝度及びコントラストの両方をより向上させることが可能な隔壁を得ることができる。ここで、拡散透過率は、１０〜５０％の範囲であることがより好ましく、２０〜４０％の範囲であることが特に好ましい。
【００１３】
次に、（２）の規定では、隔壁が、可視光吸収材料を含み、かつ可視光吸収材料を含まない隔壁より大きい（輝度）2／（拡散反射率）を有している。ここで、（輝度）2／（拡散反射率）は、コントラスト係数と称され、表示装置にフィルタを設置することでコントラストを一定とした場合、輝度を表す指標となり、また黒輝度（外光反射光量）を一定にした場合、コントラストを表す指標となる。コントラスト係数を、可視光吸収材料を含まない場合より大きくすることで、輝度及び／又はコントラストを向上させることができる。なお、コントラスト係数は、１％以上大きいことが好ましく、５％以上大きいことがより好ましい。
【００１４】
可視光吸収材料は、上記関係のコントラスト係数を隔壁に与えることができさえすれば特に限定されない。例えば、金属酸化物を主成分とする顔料、金属微粒子等が挙げられる。より具体的には、顔料としては、ＣｕＯ、Ｃｒ2Ｏ3、Ｆｅ2Ｏ3等を含む顔料が挙げられ、金属微粒子としては、ステンレス粉、ニッケル粉、鉄粉等が挙げられる。これら可視光吸収材料は、上記関係のコントラスト係数を実現しうる量で隔壁形成材料に添加される。その量は、使用する可視吸収材料及び隔壁形成材料の種類に応じて適宜設定される。
【００１５】
なお、隔壁形成材料は、上記（１）と同様の材料を使用できる
更に、可視光吸収材料は、上記材料に限定されず、上記関係のコントラスト係数を有しさえすれば、例えば、プラスチック等からなる隔壁の表面を透明な保護膜で被覆したものも含まれる。
【００１６】
次に、（３）の規定では、隔壁が焼結ガラス材料からなり、焼結ガラス材料が金属酸化物を主成分とする顔料を０．０１〜０．３重量％含んでいる。ここで、焼結ガラス材料は、特に限定されず公知の材料をいずれも使用することができる。例えば、一酸化鉛、三酸化二ホウ素、二酸化ケイ素、酸化カルシウム、アルミナ、チタニア、ジルコニア等を含む材料が挙げられる。
【００１７】
金属酸化物としては、ＣｕＯ、Ｃｒ2Ｏ3、Ｆｅ2Ｏ3等が挙げられる。また、顔料は金属酸化物を主成分とするが、主成分とは金属酸化物を５０重量％以上含むことを意味する。
顔料の添加量が０．０１重量％より少ない場合、材料の一様性が安定しないので好ましくなく、０．３重量％より多い場合、隔壁の輝度向上効果が失われるので好ましくない。好ましい添加量は、０．０２〜０．１４重量％である。
なお、顔料は、その種類により相違するが、０．５〜２μｍの平均粒径を有していることが好ましい。
【００１８】
次に、（４）の規定では、隔壁が焼結ガラス材料からなり、焼結ガラス材料が平均粒径３μｍ以下の金属微粒子を０．０３〜１重量％含んでいる。ここで、焼結ガラス材料は（３）と同様の材料を使用できる。
金属微粒子としては、ステンレス粉、ニッケル粉、鉄粉等が挙げられる。また、金属微粒子の添加量が０．０３重量％より少ない場合、材料の一様性が安定しないので好ましくなく、１重量％より多い場合、隔壁の輝度向上効果が失われるので好ましくない。好ましい添加量は、０．５〜３重量％である。
ここで、金属微粒子の平均粒径が、３μｍより大きい場合、上記とは様相が変わるため、別に下記（５）に規定した。
【００１９】
次に、（５）の規定では、隔壁が焼結ガラス材料からなり、焼結ガラス材料が平均粒径Ｘμｍの金属微粒子を０．０２Ｘ〜０．７Ｘ重量％含んでいる。ここで、焼結ガラス材料は（３）と同様の材料を使用できる。
金属微粒子としては、ステンレス粉、ニッケル粉、鉄粉等が挙げられる。また、金属微粒子の添加量が０．０２Ｘ重量％より少ない場合、材料の一様性が安定しないので好ましくなく、０．７Ｘ重量％より多い場合、輝度向上効果が失われるので好ましくない。好ましい添加量は、０．０４Ｘ〜０．３Ｘ重量％である。
更に、金属微粒子の平均粒径Ｘは、３〜１５μｍの範囲であることが好ましい。
【００２０】
隔壁の製造方法は、特に限定されず、公知の方法をいずれも使用することができる。例えば、可視光吸収材料、顔料及び／又は金属微粒子を含む隔壁形成材料とバインダとからなるペーストを基板上に塗布し、サンドブラスト法で切削した後、焼成する方法が挙げられる。ここでいう基板には、誘電体層、電極等の構成物があらかじめ形成された基板を含む。また、バインダに感光性の樹脂を使用した場合、所定形状のマスクを使用して露光及び現像した後、焼成することにより形成することも可能である。
【００２１】
更に、サンドブラスト法で使用する切削材が隔壁に含まれるものと同じ金属微粒子（例えば、ニッケル微粒子）を含むことで、生じた切削くずから金属微粒子を所定量分離し、その切削くずを隔壁形成用のガラス材料として再利用することができる。再利用することで、原料コストを下げることができる。ここで、金属微粒子に磁性を付与しておけば、切削くずから分離手段として、磁石を使用することができるので、より容易に金属微粒子を分離することができる。
【００２２】
本発明の表示装置としては、ＰＤＰ、フィールドエミッションディスプレイ（ＦＥＤ）等が挙げられる。
以下では、ＰＤＰに本発明を使用した場合の一例を記載する。
図２のＰＤＰは、３電極ＡＣ型面放電ＰＤＰである。なお、本発明は、このＰＤＰに限られない。例えば、ＡＣ型に限らずＤＣ型でもよく、反射型及び透過型のいずれのＰＤＰにも使用することができる。
図２のＰＤＰ２０は、前面基板と背面基板とから構成される。
【００２３】
まず、前面基板は、一般的に、基板２７上に形成された複数本のストライプ状の表示電極、表示電極を覆うように形成された誘電体層２４、誘電体層２４上に形成され放電空間に露出する保護層２９とからなる。
基板２７は、特に限定されず、ガラス基板、石英ガラス基板、シリコン基板等が挙げられる。
表示電極は、ＩＴＯのような透明電極２５からなる。また、表示電極の抵抗を下げるために、透明電極２５上にバス電極（例えば、Ｃｒ／Ｃｕ／Ｃｒの３層構造）２６を形成してもよい。
【００２４】
誘電体層２４は、ＰＤＰに通常使用されている材料から形成される。具体的には、低融点ガラスとバインダとからなるペーストを基板上に塗布し、焼成することにより形成することができる。
保護層２９は、表示の際の放電により生じるイオンの衝突による損傷から誘電体層２４を保護するために設けられる。保護層２９は、例えば、ＭｇＯ、ＣａＯ、ＳｒＯ、ＢａＯ等からなる。
【００２５】
次に、背面基板は、一般的に、基板２３上に形成された複数本のストライプ状のアドレス電極Ａ、アドレス電極Ａを覆う誘電体層２８、隣接するアドレス電極Ａ間で誘電体層２８上に形成された複数本のストライプ状の隔壁２１、隔壁２１間に壁面を含めて形成された蛍光体層２２とからなる。
基板２３及び誘電体層２８には、前記前面基板を構成する基板２７及び誘電体層２４と同種類のものを使用することができる。
アドレス電極Ａは、例えば、Ａｌ、Ｃｒ、Ｃｕ等の金属層や、Ｃｒ／Ｃｕ／Ｃｒの３層構造からなる。
隔壁２１には、上記隔壁が使用される。
蛍光体層２２は、溶媒中にバインダが溶解された溶液に粒子状の蛍光体を分散させたペーストを、隔壁２１間に塗布し、不活性雰囲気下で焼成することにより形成することができる。
【００２６】
【実施例】
以下、実施例により本発明を更に具体的に説明するが、本発明はこれらに限定されるものではない。
実施例１
ＣｕＯとＣｒ2Ｏ3を主成分（約９０重量％含む）とする平均粒径が１μｍの黒色顔料を可視光吸収材料として使用し、以下の方法で隔壁とする。
すなわち、表１に示す組成の母ガラスと、平均粒径１．５μｍのアルミナ（Ａｌ2Ｏ3）からなるフィラー（充填率１８重量％）、上記黒色顔料、樹脂からなるバインダ及び溶剤からなるペーストを基板（前面基板）に塗布し、乾燥させて、隔壁材料層を形成する。隔壁材料層上にパターニングされたドライレジストフィルムを積層し、このレジストフィルムを用いてサンドブラスト法で隔壁材料層を研削することで、所望の形状に製造する。更に、焼成（加熱により樹脂成分をなくすことで焼結）することで隔壁を得る。
【００２７】
【表１】
0004641361.tif 000002
【００２８】
上記以外の構成は以下のように設定する。
画面サイズ：４２インチ
ピクセル数：８５２×４８０（ＶＧＡ）
サブピクセル数：２５５６×４８０
サブピクセルサイズ：１０８０μｍ×３９０μｍ
前面基板の材質：３ｍｍ厚のソーダライムガラス
隔壁上部の幅：７０μｍ
隔壁下部の幅：１４０μｍ
隔壁の高さ：１４０μｍ
隔壁のピッチ：３６０μｍ
主電極の幅：２７５μｍ
金属膜の幅：１００μｍ
面放電ギャップ：１００μｍ
誘電体層の厚さ：３０μｍ
保護膜の厚さ：１μｍ以下
黒色顔料の添加量が０．０１〜０．３重量％のとき、可視光吸収距離が４０〜１２００μｍの範囲の隔壁を得ることができる。
【００２９】
図３に黒色顔料の添加量とＰＤＰの輝度Ｂ、拡散反射率Ｒ及びコントラスト係数Ｂ2／Ｒとの関係を示す。図３から、黒色顔料を約０．３重量％以下添加することで、添加しない場合よりコントラスト係数が増加することが分かる。また、添加量が約０．０７重量％のときにコントラスト係数が最大になった。約０．０７重量％のときの隔壁は、薄灰色である。なお、ここでのコントラスト係数は、フィルタをつけてコントラストを一定としたときのＰＤＰの輝度を比較する指標であり、また外光反射量（黒輝度）を一定としたときのコントラスト及び輝度を比較する指標でもある。
また、上記黒色顔料を添加しないで形成した隔壁の拡散透過率は４０％で、薄白色（白濁）であり、黒色顔料を添加したこの実施例の隔壁は拡散透過率が約３０％の適度な薄灰色を有している。隔壁内の可視光散乱をこれ以上小さくして拡散透過率を５０％以上にするのは好ましくない。画素内の発光のうち隔壁を通してＰＤＰの背面に逃げる量が増えて輝度が下がるためである。
【００３０】
図４に隔壁の色とＰＤＰの輝度、拡散反射率及びコントラスト係数の関係を示す。黒色の隔壁と白色の隔壁は、ほぼ同じコントラスト係数をもつ。この実施例の隔壁のベースは薄白色であり、上記のように適度に黒色顔料を添加することで、コントラスト係数が最大となる薄灰色を実現することができる。また、図４から、拡散透過係数が５０％より大きい半透明又は透明とすると、輝度が低下してコントラスト係数が悪くなる。
【００３１】
実施例２
黒色顔料の代わりに平均粒径９μｍのステンレス粉を、平均粒径４．５μｍのアルミナ（充填率２０重量％）をフィラーとして使用すること以外は実施例１と同様にしてＰＤＰを作製した。ステンレス粉の添加量が０．２〜６重量％のとき、可視光吸収距離が４０〜１２００μｍの範囲の隔壁を得ることができる。
図５にステンレス粉の添加量とＰＤＰの輝度Ｂ、拡散反射率Ｒ及びコントラスト係数Ｂ2／Ｒとの関係を示す。図５から、ステンレス粉を約６重量％以下添加することで、添加しない場合よりコントラスト係数が増加することがわかる。添加量が約１．４重量％のときにコントラスト係数が最大になる。
【００３２】
実施例３
黒色顔料の代わりに、平均粒径０．２μｍのニッケル（Ｎｉ）粉を使用すること以外は、実施例１と同様にしてＰＤＰを得る。ニッケル粉の添加量が０．０３〜１重量％のとき、可視光吸収距離が４０〜１２００μｍの範囲の隔壁を得ることができる。また、添加量が０．３重量％のときコントラスト係数が最大になった。
【００３３】
更に、この実施例では、サンドブラスト法に使用される研削材として、平均粒径９μｍのニッケル粉を用いた。研削時にでる研削くずを回収し、溶剤に溶解した後、溶液中から磁力によりニッケル粉を部分的に除去して精製する。この切削くずに残存するニッケル粉は、研削時に粉砕されたため、平均粒径０．２μｍと小さくなっている。精製したニッケル粉を隔壁の作製に再使用する。この際、隔壁形成材料中のニッケル粉の量が一定になるように、新しい材料を所定量混合して各成分の添加量を調整する必要がある。再使用することで、隔壁材料の使用量が減り、ＰＤＰの製造コストを下げることができる。
図６に種々の可視光吸収材料の平均粒径と、添加量の最適値Ｗｍａｘ（コントラスト係数が最大となる添加量）との関係を示す。母ガラス内に拡散してそれを着色する性質をもつ顔料は、最適値が比較的小さいのに対して、金属粉の場合は、最適値がその数倍もあることがわかる。また、粒径の異なるステンレス粉を比較した場合、粒径が大きいほど最適値が大きいことがわかる。
【００３４】
実施例４
隔壁として、４０〜１２００μｍの光吸収距離になるように可視光吸収材料を添加したプラスチック（例えば、エポキシ樹脂）の表面に透明な保護膜（例えば、ＳｉＯ2）をコートしたものを使用すること以外は、実施例１と同様にしてＰＤＰを作製する。この実施例のＰＤＰも優れたコントラスト係数を実現できる。
【００３５】
【発明の効果】
本発明によれば、輝度及びコントラストを向上させた表示装置を製造工程を変更することなく得ることができる。また、隔壁形成材料に含まれる成分を同じ研削材を使用することで、研削後の研削くずを回収し、それを隔壁形成材料として再使用できるので、製造コストを低下させることができる。
【図面の簡単な説明】
【図１】本発明の原理を説明するための概略図である。
【図２】ＰＤＰの概略図である。
【図３】黒色顔料の添加量とＰＤＰの輝度Ｂ、拡散反射率Ｒ及びコントラスト係数Ｂ2／Ｒとの関係を示すグラフである。
【図４】隔壁の色とＰＤＰの輝度、拡散反射率及びコントラスト係数の関係を示すグラフである。
【図５】ステンレス粉の添加量とＰＤＰの輝度Ｂ、拡散反射率Ｒ及びコントラスト係数Ｂ2／Ｒとの関係を示すグラフである。
【図６】可視光吸収材料の平均粒径と、添加量の最適値Ｗｍａｘとの関係を示すグラフである。
【符号の説明】
２３、２７  基板
２２  蛍光体層
２０  ＰＤＰ
２１  隔壁
２４、２８  誘電体層
２５  透明電極
２６  バス電極
２９  保護層
Ａ  アドレス電極
【図１】
0004641361.tif 000003
【図２】
0004641361.tif 000004
【図３】
0004641361.tif 000005
【図４】
0004641361.tif 000006
【図５】
0004641361.tif 000007
【図６】
0004641361.tif 000008